【手続補正書】
【提出日】平成24年8月8日(2012.8.8)
【手続補正１】
【補正対象書類名】明細書
【補正対象項目名】０１８２
【補正方法】変更
【補正の内容】
【０１８２】
【表１】
2012500997.tif 000001
本発明はまた、以下の内容を包含する。
（１）ｎx＜ｎy≦ｎzの屈折率プロファイルを有し、ｎy−ｎx＞０．００１の関係を満たす（式中、ｎxはフィルム延伸方向に平行な平面内屈折率であり、ｎyはｎxに垂直な平面内屈折率であり、そしてｎzは厚さ方向屈折率である）一軸延伸ポリマーフィルムであって、
該延伸ポリマーフィルムが、ｎx＝ｎy＜ｎzの屈折率プロファイル及びｎz−（ｎx＋ｎy）／２＞約０．００２の関係を有する正のＣプレートに溶液キャスティングされ得るポリマーから製造される未延伸ポリマーフィルムを延伸することにより調製される、
一軸延伸ポリマーフィルム。
（２）前記未延伸ポリマーフィルムが、溶液キャスティング又は溶融押出により調製される、項目１記載の一軸延伸ポリマーフィルム。
（３）屈折率プロファイルがｎx＜ｎy＝ｎzであり、ｎy−ｎx＞０．００１の関係を満たす、項目１記載の一軸延伸ポリマーフィルム。
（４）前記未延伸ポリマーフィルムが正の複屈折を有し、ｎz＞ｎx＝ｎyの関係を満たし、且つｎz−（ｎx＋ｎy）／２＞約０．００２の関係を満たす、項目３記載の一軸延伸ポリマーフィルム。
（５）前記未延伸ポリマーフィルムが正の複屈折を有し、ｎz−（ｎx＋ｎy）／２が０．００３より大きい、項目４記載の一軸延伸ポリマーフィルム。
（６）前記未延伸ポリマーフィルムが正の複屈折を有し、ｎz−（ｎx＋ｎy）／２が０．００５より大きい、項目４記載の一軸延伸ポリマーフィルム。
（７）ｎy−ｎx＞０．００２の関係を満たす、項目３記載の一軸延伸ポリマーフィルム。
（８）ｎy−ｎx＞０．００３の関係を満たす、項目３記載の一軸延伸ポリマーフィルム。
（９）前記ポリマーフィルムが自立フィルムであり、且つ前記ポリマーフィルムが約０．００１〜約０．０５の範囲のｎy−ｎxを有する、項目１記載の一軸延伸ポリマーフィルム。
（１０）ｎy−ｎxが約０．００２〜約０．０５の範囲である、項目９記載の一軸延伸ポリマーフィルム。
（１１）ｎy−ｎxが約０．００３〜約０．０５の範囲である、項目１０記載の一軸延伸ポリマーフィルム。
（１２）ｎy−ｎxが約０．００４〜約０．０５の範囲である、項目１１記載の一軸延伸ポリマーフィルム。
（１３）前記ポリマーフィルムが基材上に堆積された塗膜であり、且つ前記ポリマーフィルムがｎx＜ｎy＝ｎzの屈折率プロファイルを有し、ｎy−ｎxが約０．００３〜約０．１の範囲である、項目１記載の一軸延伸ポリマーフィルム。
（１４）ｎy−ｎxが約０．００５〜約０．１の範囲である、項目１３記載の一軸延伸ポリマーフィルム。
（１５）ｎy−ｎxが約０．０１〜約０．１の範囲である、項目１４記載の一軸延伸ポリマーフィルム。
（１６）ｎy−ｎxが約０．０２〜約０．１の範囲である、項目１５記載の一軸延伸ポリマーフィルム。
（１７）前記延伸ポリマーフィルムの延伸比が約２％〜約２００％であり、前記延伸ポリマーフィルムが約０．００１〜約０．１の範囲のｎy−ｎxを有する、項目１記載の一軸延伸ポリマーフィルム。
（１８）前記延伸ポリマーフィルムの延伸比が約２％〜約２００％であり、前記延伸ポリマーフィルムが約０．００１〜約０．０５の範囲のｎy−ｎxを有する、項目１７記載の一軸延伸ポリマーフィルム。
（１９）前記延伸ポリマーフィルムの延伸比が約２％〜約１００％であり、前記延伸ポリマーフィルムが約０．００１〜約０．１の範囲のｎy−ｎxを有する、項目１７記載の一軸延伸ポリマーフィルム。
（２０）前記延伸ポリマーフィルムの延伸比が約２％〜約１００％であり、前記延伸ポリマーフィルムが約０．００１〜約０．０５の範囲のｎy−ｎxを有する、項目１９記載の一軸延伸ポリマーフィルム。
（２１）前記未延伸ポリマーフィルムが、下記部分
【化１】
2012500997.tif 000002
（式中、Ｒ1、Ｒ2、及びＲ3は各々独立に水素原子、アルキル基、置換アルキル基、又はハロゲンであり、ＯＡＳＵは置換芳香族基、ディスク状基、又はメソゲンである光学的に異方性のサブユニットであり、ＯＡＳＵは単共有結合によりポリマー主鎖に結合している）を有するポリマーを含む溶液の溶液キャスティングにより調製される、項目４記載の一軸延伸ポリマーフィルム。
（２２）前記ポリマーが、ポリ（ニトロスチレン）、ポリ（ブロモスチレン）、ポリ（ヨードスチレン）、ポリ（４−メチルスチレン−コ−ニトロスチレン）、ポリ（シアノスチレン）、ポリ（ビニルビフェニル）、ポリ（Ｎ−ビニル−４−tert-ブチルフタルイミド）、ポリ（２−ビニルナフタレン）、ポリ[２，５−ビス（ｐ−アルコキシフェニル）スチレン]、及びポリ｛２，５−ビス[５−（４−アルコキシフェニル)−ｌ，３，４−オキサジアゾール]スチレン｝からなる群より選ばれる、項目２１記載の一軸延伸ポリマーフィルム。
（２３）前記ポリマーが、ポリ（ニトロスチレン）又はポリ（ブロモスチレン）である、項目２１記載の一軸延伸ポリマーフィルム。
（２４）屈折率プロファイルがｎx＜ｎy＜ｎzであり、ｎy−ｎx＞０．００２の関係及びｎz−（ｎx＋ｎy）／２＞約０．００１の関係を満たす、項目１記載の一軸延伸ポリマーフィルム。
（２５）前記一軸延伸フィルムが、正の複屈折を有し且つｎz＞ｎx＝ｎy及びｎz−（ｎx＋ｎy）／２＞約０．００２の関係を満たす未延伸ポリマーフィルムを一軸延伸することにより調製される、項目２４記載の一軸延伸ポリマーフィルム。
（２６）前記未延伸ポリマーフィルムが正の複屈折を有し、ｎz−（ｎx＋ｎy）／２が０．００３より大きい、項目２５記載の一軸延伸ポリマーフィルム。
（２７）前記未延伸ポリマーフィルムが正の複屈折を有し、ｎz−（ｎx＋ｎy）／２が０．００４より大きい、項目２６記載の一軸延伸ポリマーフィルム。
（２８）ｎy−ｎx＞０．００３の関係及びｎz−（ｎx＋ｎy）／２＞０．００１５の関係を満たす、項目２４記載の一軸延伸ポリマーフィルム。
（２９）ｎy−ｎx＞０．００４の関係及びｎz−（ｎx＋ｎy）／２＞０．００２の関係を満たす、項目２８記載の一軸延伸ポリマーフィルム。
（３０）前記延伸ポリマーフィルムの延伸比が約２％〜約２００％であり、前記延伸ポリマーフィルムが約０．００２〜約０．１のｎy−ｎx及び約０．００１〜約０．０５のｎz−（ｎx＋ｎy）／２を有する、項目２４記載の一軸延伸ポリマーフィルム。
（３１）前記延伸ポリマーフィルムの延伸比が約２％〜約２００％であり、前記延伸ポリマーフィルムが約０．００２〜約０．０５のｎy−ｎx及び約０．００１〜約０．０２５のｎz−（ｎx＋ｎy）／２を有する、項目３０記載の一軸延伸ポリマーフィルム。
（３２）前記延伸ポリマーフィルムの延伸比が約２％〜約１００％であり、前記延伸ポリマーフィルムが約０．００２〜約０．１のｎy−ｎx及び約０．００１〜約０．０５のｎz−（ｎx＋ｎy）／２を有する、項目３０記載の一軸延伸ポリマーフィルム。
（３３）前記延伸ポリマーフィルムの延伸比が約２％〜約１００％であり、前記延伸ポリマーフィルムが約０．００２〜約０．０５のｎy−ｎx及び約０．００１〜約０．０２５のｎz−（ｎx＋ｎy）／２を有する、項目３２記載の一軸延伸ポリマーフィルム。
（３４）前記未延伸ポリマーフィルムが、下記部分
【化２】
2012500997.tif 000003
（式中、Ｒ1、Ｒ2、及びＲ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含む溶液の溶液キャスティングにより調製される、項目２５記載の一軸延伸ポリマーフィルム。
（３５）前記ポリマーが、ポリ（ニトロスチレン）、ポリ（ブロモスチレン）、ポリ（ヨードスチレン）、ポリ（４−メチルスチレン−コ−ニトロスチレン）、ポリ（シアノスチレン）、ポリ（ビニルビフェニル）、ポリ（Ｎ−ビニル−４−tert-ブチルフタルイミド）、ポリ（２−ビニルナフタレン）、ポリ[２，５−ビス（ｐ−アルコキシフェニル）スチレン]、及びポリ｛２，５−ビス[５−（４−アルコキシフェニル)−ｌ，３，４−オキサジアゾール]スチレン｝からなる群より選ばれる、項目３４記載の一軸延伸ポリマーフィルム。
（３６）前記ポリマーがポリ（ブロモスチレン）である、項目３４記載の一軸延伸ポリマーフィルム。
（３７）項目１記載の一軸延伸ポリマーフィルムである遅延補償フィルムを含むＬＣＤデバイス。
（３８）前記デバイスがＩＰＳ−ＬＣＤである、項目３７記載のＬＣＤデバイス。
（３９）ＬＣＤデバイスの遅延補償のための負のＡ-プレートの調製方法であって、
i. 下記部分
【化３】
2012500997.tif 000004
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布しそして塗膜を乾燥させること、
iii. 該乾燥したフィルムを該基材から取り外し、ｎx＝ｎy＜ｎzの屈折率プロファイル及びｎz−（ｎx＋ｎy）／２＞約０．００２の関係を有するポリマーフィルムを提供すること、並びに、
iv. 得られたポリマーフィルムを、ｎx＜ｎy＝ｎzの屈折率プロファイルを生じるのに十分な延伸量まで適切な温度で一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
（４０）項目３９記載の方法により調製される、一軸延伸ポリマーフィルム。
（４１）ＬＣＤデバイスの遅延補償用の負のＡ−プレートの調製方法であって、
i. 下記部分
【化４】
2012500997.tif 000005
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を含む構造のポリマー樹脂を選択すること、
ii.該ポリマーをフィルムに転化させること、
iii.得られたポリマーフィルムを、ｎx＜ｎy＝ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
（４２）項目４１記載の方法により調製される、一軸延伸ポリマーフィルム。
（４３）前記ポリマーフィルムを約２％〜２００％の延伸比に延伸する、項目３９記載の方法。
（４４）前記ポリマーフィルムを約２％〜１００％の延伸比に延伸する、項目４３記載の方法。
（４５）前記ポリマーフィルムを約２％〜５０％の延伸比に延伸する、項目４４記載の方法。
（４６）前記ポリマーフィルムを約２％〜３０％の延伸比に延伸する、項目４５記載の方法。
（４７）項目４３記載の方法により調製される、一軸延伸ポリマーフィルム。
（４８）ＬＣＤデバイスの遅延補償用の負のＡ−プレートの調製方法であって、
i) 下記部分
【化５】
2012500997.tif 000006
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii) 該ポリマー溶液を基材に塗布し、該基材上にポリマー塗膜を形成すること、
iii) 該塗膜及び基材を、前記塗膜層がｎx＜ｎy＝ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
（４９）項目４８記載の方法により調製される、一軸延伸多層ポリマーフィルム。
（５０）前記ポリマー塗膜及び基材を約２％〜２００％の延伸比に延伸する、項目４８記載の方法。
（５１）前記ポリマー塗膜及び基材を約２％〜１００％の延伸比に延伸する、項目５０記載の方法。
（５２）前記ポリマー塗膜及び基材を約２％〜５０％の延伸比に延伸する、項目５１記載の方法。
（５３）前記ポリマー塗膜及び基材を約２％〜３０％の延伸比に延伸する、項目５２記載の方法。
（５４）項目５０記載の方法により調製される基材の層及び塗布溶液から形成される層を含む、一軸延伸多層ポリマーフィルム。
（５５）項目５０記載のとおりに調製され、次いで、前記多層ポリマーフィルムから前記基材が取り外されたものである、一軸延伸ポリマーフィルム。
（５６）ＬＣＤデバイスの遅延補償用の二軸複屈折プレートの調製方法であって、
i. 下記部分
【化６】
2012500997.tif 000007
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布し、塗膜を乾燥させること、
iii. 該乾燥フィルムを該基材から取り外し、ｎx＝ｎy＜ｎzの屈折率プロファイル及びｎz−（ｎx＋ｎy）／２＞約０．００２の関係を有するポリマーフィルムを提供すること、並びに、
iv. 得られたポリマーフィルムを、ｎx＜ｎy＜ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
（５７）項目５６記載の方法により調製される、一軸延伸ポリマーフィルム。
（５８）前記ポリマーフィルムを約２％〜２００％の延伸比に延伸する、項目５６記載の方法。
（５９）前記ポリマーフィルムを約２％〜１００％の延伸比に延伸する、項目５８記載の方法。
（６０）前記ポリマーフィルムを約２％〜５０％の延伸比に延伸する、項目５９記載の方法。
（６１）前記ポリマーフィルムを約２％〜３０％の延伸比に延伸する、項目６０記載の方法。
（６２）項目５８記載の方法により調製される、一軸延伸ポリマーフィルム。
（６３）ＬＣＤデバイスの遅延補償用の二軸複屈折プレートの調製方法であって、
i. 下記部分
【化７】
2012500997.tif 000008
（式中、Ｒ1、Ｒ2、及びＲ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布し、該基材上にポリマー塗膜を形成すること、
iii. 該塗膜及び該基材を、該塗膜層がｎx＜ｎy＜ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
（６４）項目６３記載の方法により調製される、一軸延伸多層ポリマーフィルム。
（６５）前記ポリマー塗膜及び基材を約２％〜２００％の延伸比に延伸する、項目６３記載の方法。
（６６）前記ポリマー塗膜及び基材を約２％〜１００％の延伸比に延伸する、項目６５記載の方法。
（６７）前記ポリマー塗膜及び基材を約２％〜５０％の延伸比に延伸する、項目６６記載の方法。
（６８）前記ポリマー塗膜及び基材を約２％〜３０％の延伸比に延伸する、項目６７記載の方法。
（６９）項目６５記載の方法により調製される基材の層及び塗布溶液から形成される層を含む、一軸延伸多層ポリマーフィルム。
（７０）項目６５記載のとおりに調製され、次いで、前記多層ポリマーフィルムから前記基材が取り外されたものである、一軸延伸ポリマーフィルム。
（７１）前記ポリマーフィルムを約２％〜２００％の延伸比に延伸する、項目４１記載の方法。
（７２）前記ポリマーフィルムを約２％〜１００％の延伸比に延伸する、項目７１記載の方法。
（７３）前記ポリマーフィルムを約２％〜５０％の延伸比に延伸する、項目７２記載の方法。
（７４）前記ポリマーフィルムを約２％〜３０％の延伸比に延伸する、項目７３記載の方法。
（７５）項目７１記載の方法により調製される、一軸延伸ポリマーフィルム。
【手続補正２】
【補正対象書類名】特許請求の範囲
【補正対象項目名】全文
【補正方法】変更
【補正の内容】
【特許請求の範囲】
【請求項１】
ｎx＜ｎy≦ｎzの屈折率プロファイルを有し、ｎy−ｎx＞０．００１の関係を満たす（式中、ｎxはフィルム延伸方向に平行な平面内屈折率であり、ｎyはｎxに垂直な平面内屈折率であり、そしてｎzは厚さ方向屈折率である）一軸延伸ポリマーフィルムであって、
該延伸ポリマーフィルムが、ｎx＝ｎy＜ｎzの屈折率プロファイル及びｎz−（ｎx＋ｎy）／２＞約０．００２の関係を有する正のＣプレートに溶液キャスティングされ得るポリマーから製造される未延伸ポリマーフィルムを延伸することにより調製される、
一軸延伸ポリマーフィルム。
【請求項２】
前記未延伸ポリマーフィルムが、溶液キャスティング又は溶融押出により調製される、請求項１記載の一軸延伸ポリマーフィルム。
【請求項３】
屈折率プロファイルがｎx＜ｎy＝ｎzであり、ｎy−ｎx＞０．００１の関係を満たす、請求項１記載の一軸延伸ポリマーフィルム。
【請求項４】
前記未延伸ポリマーフィルムが正の複屈折を有し、ｎz＞ｎx＝ｎyの関係を満たし、且つｎz−（ｎx＋ｎy）／２＞約０．００２の関係を満たす、請求項３記載の一軸延伸ポリマーフィルム。
【請求項５】
前記ポリマーフィルムが自立フィルムであり、且つ前記ポリマーフィルムが約０．００１〜約０．０５の範囲のｎy−ｎxを有する、請求項１記載の一軸延伸ポリマーフィルム。
【請求項６】
前記ポリマーフィルムが基材上に堆積された塗膜であり、且つ前記ポリマーフィルムがｎx＜ｎy＝ｎzの屈折率プロファイルを有し、ｎy−ｎxが約０．００３〜約０．１の範囲である、請求項１記載の一軸延伸ポリマーフィルム。
【請求項７】
前記未延伸ポリマーフィルムが、下記部分
【化１】
2012500997.tif 000009
（式中、Ｒ1、Ｒ2、及びＲ3は各々独立に水素原子、アルキル基、置換アルキル基、又はハロゲンであり、ＯＡＳＵは置換芳香族基、ディスク状基、又はメソゲンである光学的に異方性のサブユニットであり、ＯＡＳＵは単共有結合によりポリマー主鎖に結合している）を有するポリマーを含む溶液の溶液キャスティングにより調製される、請求項４記載の一軸延伸ポリマーフィルム。
【請求項８】
前記ポリマーが、ポリ（ニトロスチレン）、ポリ（ブロモスチレン）、ポリ（ヨードスチレン）、ポリ（４−メチルスチレン−コ−ニトロスチレン）、ポリ（シアノスチレン）、ポリ（ビニルビフェニル）、ポリ（Ｎ−ビニル−４−tert-ブチルフタルイミド）、ポリ（２−ビニルナフタレン）、ポリ[２，５−ビス（ｐ−アルコキシフェニル）スチレン]、及びポリ｛２，５−ビス[５−（４−アルコキシフェニル)−ｌ，３，４−オキサジアゾール]スチレン｝からなる群より選ばれる、請求項７記載の一軸延伸ポリマーフィルム。
【請求項９】
屈折率プロファイルがｎx＜ｎy＜ｎzであり、ｎy−ｎx＞０．００２の関係及びｎz−（ｎx＋ｎy）／２＞約０．００１の関係を満たす、請求項１記載の一軸延伸ポリマーフィルム。
【請求項１０】
前記一軸延伸フィルムが、正の複屈折を有し且つｎz＞ｎx＝ｎy及びｎz−（ｎx＋ｎy）／２＞約０．００２の関係を満たす未延伸ポリマーフィルムを一軸延伸することにより調製される、請求項９記載の一軸延伸ポリマーフィルム。
【請求項１１】
前記未延伸ポリマーフィルムが、下記部分
【化２】
2012500997.tif 000010
（式中、Ｒ1、Ｒ2、及びＲ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含む溶液の溶液キャスティングにより調製される、請求項１０記載の一軸延伸ポリマーフィルム。
【請求項１２】
前記ポリマーが、ポリ（ニトロスチレン）、ポリ（ブロモスチレン）、ポリ（ヨードスチレン）、ポリ（４−メチルスチレン−コ−ニトロスチレン）、ポリ（シアノスチレン）、ポリ（ビニルビフェニル）、ポリ（Ｎ−ビニル−４−tert-ブチルフタルイミド）、ポリ（２−ビニルナフタレン）、ポリ[２，５−ビス（ｐ−アルコキシフェニル）スチレン]、及びポリ｛２，５−ビス[５−（４−アルコキシフェニル)−１，３，４−オキサジアゾール]スチレン｝からなる群より選ばれる、請求項１１記載の一軸延伸ポリマーフィルム。
【請求項１３】
ＬＣＤデバイスの遅延補償のための負のＡ-プレートの調製方法であって、
i. 下記部分
【化３】
2012500997.tif 000011
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布しそして塗膜を乾燥させること、
iii. 該乾燥したフィルムを該基材から取り外し、ｎx＝ｎy＜ｎzの屈折率プロファイル及びｎz−（ｎx＋ｎy）／２＞約０．００２の関係を有するポリマーフィルムを提供すること、並びに、
iv. 得られたポリマーフィルムを、ｎx＜ｎy＝ｎzの屈折率プロファイルを生じるのに十分な延伸量まで適切な温度で一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
【請求項１４】
ＬＣＤデバイスの遅延補償用の負のＡ−プレートの調製方法であって、
i. 下記部分
【化４】
2012500997.tif 000012
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を含む構造のポリマー樹脂を選択すること、
ii.該ポリマーをフィルムに転化させること、
iii.得られたポリマーフィルムを、ｎx＜ｎy＝ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
【請求項１５】
ＬＣＤデバイスの遅延補償用の負のＡ−プレートの調製方法であって、
i) 下記部分
【化５】
2012500997.tif 000013
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii) 該ポリマー溶液を基材に塗布し、該基材上にポリマー塗膜を形成すること、
iii) 該塗膜及び基材を、前記塗膜層がｎx＜ｎy＝ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
【請求項１６】
ＬＣＤデバイスの遅延補償用の二軸複屈折プレートの調製方法であって、
i. 下記部分
【化６】
2012500997.tif 000014
（式中、Ｒ1、Ｒ2及び、Ｒ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布し、塗膜を乾燥させること、
iii. 該乾燥フィルムを該基材から取り外し、ｎx＝ｎy＜ｎzの屈折率プロファイル及びｎz−（ｎx＋ｎy）／２＞約０．００２の関係を有するポリマーフィルムを提供すること、並びに、
iv. 得られたポリマーフィルムを、ｎx＜ｎy＜ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。
【請求項１７】
ＬＣＤデバイスの遅延補償用の二軸複屈折プレートの調製方法であって、
i. 下記部分
【化７】
2012500997.tif 000015
（式中、Ｒ1、Ｒ2、及びＲ3は各々独立に水素原子、アルキル基、置換アルキル基、又はハロゲンであり、ＯＡＳＵは、置換芳香族基、ディスク状基、又はメソゲンである光学的に異方性のサブユニットであり、ＯＡＳＵは単共有結合によりポリマー主鎖に結合している）を有するポリマーを含むポリマー溶液を調製すること、
ii. 該ポリマー溶液を基材に塗布し、該基材上にポリマー塗膜を形成すること、
iii. 該塗膜及び該基材を、該塗膜層がｎx＜ｎy＜ｎzの屈折率プロファイルを生じるのに十分な延伸量まで適切な温度にて一軸延伸すること、
（式中、ｎxはフィルム延伸方向に平行な平面内屈折率であり、ｎyはｎxに垂直な平面内屈折率であり、そしてｎzは厚さ方向屈折率である）
の工程を含む、方法。